СПОСОБ ПОЛУЧЕНИЯ СОРБЕНТА

1. Способ получения сорбента из бурого угля, включающий его измельчение и последующую обработку, отличающийся тем, что измельчение бурого угля производят до кусков размером - 50+25 мм, после этого измельченный бурый уголь подвергают пиролизу с получением карбонизата, затем карбонизат измельчают до кусков размером - 2,5+0,5 мм и проводят его термическую обработку водяным паром с получением активированного карбонизата, полученный активированный карбонизат обрабатывают дихлорэтаном, после чего производят обработку олеумом.
2. Способ по п.1, отличающийся тем, что стадию получения карбонизата проводят при температуре 800-850°С без доступа воздуха в течение 1-1,5 часов.
3. Способ по п.1, отличающийся тем, что стадию получения активированного карбонизата проводят при температуре 800-850°С в течение 1-1,5 часов.
4. Способ по п.1, отличающийся тем, что обработку активированного карбонизата дихлорэтаном проводят при соотношении активированного карбонизата к дихлорэтану 1:2-1:3 в течение 0,75-1 часа.
5. Способ по п.1, отличающийся тем, что обработку активированного карбонизата олеумом проводят при температуре 70-90°С в течение 3-5 часов, при соотношении сорбента к олеуму 1:7-1:9.